СИСТЕМА С СОЛНЕЧНЫМ ЭЛЕМЕНТОМ С ГЕРМЕТИКОМ

1. Система с солнечным элементом, содержащая солнечный элемент, на светопринимающей стороне которого присутствует прозрачная герметизирующая фольга, которая содержит армирующий слой и два барьерных слоя, в которой первый барьерный слой расположен выше армирующего слоя, а второй барьерный слой расположен ниже армирующего слоя, определенных от светопринимающей стороны системы с солнечным элементом, в которой армирующий слой содержит армированный волокном слой, который содержит волокна со средней длиной, по меньшей мере, 2 см.
2. Система с солнечным элементом по п.1, где адгезивный слой присутствует между солнечным элементом и герметизирующей фольгой.
3. Система с солнечным элементом по любому из предыдущих пунктов, где, по меньшей мере, один из барьерных слоев представляет собой слой фторполимера.
4. Система с солнечным элементом по п.1, в которой волокна армированного волокном слоя являются стеклянными волокнами.
5. Система с солнечным элементом по п.1, в которой армированный волокном слой содержит нетканый волокнистый слой, тканый волокнистый слой или пакет, по меньшей мере, двух монослоев из ориентированных волокон, причем каждый монослой содержит однонаправлено ориентированные армирующие волокна, при этом направление волокон в каждом монослое повернуто относительно направления волокон в смежном монослое.
2
2
2
6. Система с солнечным элементом по п.1, в которой армированный волокном слой имеет отношение масса/площадь волокна между 10 и 300 г/м, конкретно между 15 и 100 г/м, более конкретно между от 15 и 75 г/м.
7. Система с солнечным элементом по п.1, в которой армирующий слой содержит 10-80 мас.% матричного материала, предпочтительно между 15 и 80 мас.%, более предпочтительно между 20 и 70 мас.%, еще более предпочтительно между 30 и 70 мас.%.
8. Система с солнечным элементом по п.1, в которой в герметизирующей фольге присутствует промежуточный слой между армирующим слоем и первым барьерным слоем, между армирующим слоем и вторым барьерным слоем или между армирующим слоем и как первым так и вторым барьерными слоями.
9. Система с солнечным элементом по п.8, в которой армированный волокном армирующий слой содержит между 15 и 80 мас.%, предпочтительно между 20 и 70 мас.%, более предпочтительно между 30 и 70 мас.% матрицы, и показатель преломления матричного материала подобран так, что находится в пределах 30%, предпочтительно в пределах 20%, более предпочтительно в пределах 10%, еще более предпочтительно в пределах 5% показателя преломления армирующих волокон.
10. Процесс изготовления системы с солнечным элементом по любому из пп.1-9, в котором прозрачную герметизирующую фольгу, которая содержит армирующий слой и два барьерных слоя, в которой первый барьерный слой находится выше армирующего слоя, а второй барьерный слой находится ниже армирующего слоя, наносят на светопринимающую сторону солнечного элемента.
11. Процесс по п.10, в котором задний герметизирующий слой наносят на несветопринимающую сторону солнечного элемента до, после или одновременно с нанесением герметизирующей фольги.
12. Процесс по п.10 или 11, в котором прозрачную герметизирующую фольгу наслаивают на солнечный элемент из рулона, предпочтительно используя адгезив, в особенности отверждаемый адгезив.
13. Процесс по п.10, в котором задний герметизирующий слой наносят на несветопринимающую сторону солнечного элемента до, после или одновременно с нанесением герметизирующей фольги.
14. Прозрачная герметизирующая фольга, пригодная для герметизации солнечного элемента, который содержит последовательно первый барьерный слой, первый промежуточный слой, армирующий слой, второй промежуточный слой и второй барьерный слой, в которой армирующий слой содержит армированный волокном слой, который содержит волокна со средней длиной, по меньшей мере, 2 см.
15. Процесс изготовления прозрачной герметизирующей фольги согласно п.14, который содержит этапы обеспечения полимера, который обеспечивает промежуточный слой, на фольгу барьерного слоя либо путем процесса наслаивания, когда полимер промежуточного слоя уже существует в форме фольги, либо путем соответствующего процесса распределения, когда полимер находится в жидкой форме: нанесение армирующего слоя на упомянутый полимер, объединение набора слоев со вторым барьерным слоем, который предварительно обеспечен полимером, который будет обеспечивать промежуточный слой, и, когда промежуточный слой является отверждаемым, подвергание всего набора слоев этапу отверждения для отверждения полимера промежуточного слоя.